АКТИВИРОВАННЫЙ УГОЛЬ В КАЧЕСТВЕ АГЕНТА КОНТРОЛЯ ВЫСВОБОЖДЕНИЯ РТУТИ ПРИ КАЛЬЦИНИРОВАНИИ ГИПСА

1. Способ контроля высвобождения ртути во время кальцинирования гипса, включающий стадии, на которых:
обеспечивают гипс и реактор кальцинирования, причем гипс содержит ртуть;
обеспечивают сорбент ртути в реакторе кальцинирования;
кальцинируют гипс в реакторе с образованием штукатурного гипса;
позволяют поглощение ртути, содержащейся в гипсе, сорбентом ртути; и
удерживают сорбент ртути в штукатурном гипсе.
2. Способ по п.1, в котором гипс представляет собой гипс FGD.
3. Способ по п.1, в котором сорбент ртути выбирают из группы, состоящей из активированного угля, галогенированного активированного угля и их смесей.
4. Способ по п.1, в котором кальцинирование гипса проводят при температуре, составляющей приблизительно 300°F.
5. Способ по п.1, в котором сорбент ртути обеспечивают в реакторе перед проведением кальцинирования-гипса.
6. Способ по п.1, в котором сорбент ртути обеспечивают в реакторе в количестве, составляющем от приблизительно 0,01 до приблизительно 2,00 мас.%, исходя из общей массы материала, помещенного в реактор.
7. Способ по п.1, в котором удерживание сорбента ртути в штукатурном гипсе не оказывает неблагоприятного воздействия на, по меньшей мере, одну характеристику применения штукатурного гипса.
8. Способ по п.7, в котором по меньшей мере, одна характеристика применения штукатурного гипса выбрана из группы, состоящей из кубиковой прочности, времени окончательного схватывания, 50% времени повторной гидратации, максимальной скорости повышения температуры, температуры окончательного схватывания и общего повышения температуры.
9. Способ по п.1, в котором потеря ртути во время кальцинирования гипса ниже потери ртути во время кальцинирования гипса в отсутствие сорбента ртути.
10. Способ по п.1, в котором потеря ртути во время кальцинирования гипса не превышает приблизительно 2%.
11. Способ контроля высвобождения ртути во время кальцинирования гипса, включающий стадии, на которых:
обеспечивают гипс и реактор кальцинирования, причем гипс содержит ртуть;
обеспечивают сорбент ртути в реакторе кальцинирования;
кальцинируют гипс в реакторе с образованием штукатурного гипса; и
удерживают сорбент ртути в штукатурном гипсе,
причем потеря ртути во время кальцинирования гипса ниже потери гипса во время кальцинирования гипса в отсутствие сорбента ртути при остальных аналогичных условиях.
12. Способ по п.11, в котором потеря ртути во время кальцинирования гипса не превышает приблизительно 2%.
13. Способ по п.11, в котором гипс представляет собой гипс FGD.
14. Способ по п.11, в котором сорбент ртути выбирают из группы, состоящей из активированного угля, галогенированного активированного угля и их смеси.
15. Способ по п.1, в котором обеспечение сорбента ртути в реакторе не оказывает неблагоприятного воздействия на, по меньшей мере, одну характеристику применения штукатурного гипса.
16. Способ по п.15, в котором по меньшей мере одна характеристика применения штукатурного гипса выбрана из группы, состоящей из кубиковой прочности, времени окончательного схватывания, 50% времени повторной гидратации, максимальной скорости повышения температуры, температуры окончательного схватывания и общего повышения температуры.
17. Способ по п.11, в котором кубиковая прочность штукатурного гипса отличается от исходной кубиковой прочности штукатурного гипса, образованного в отсутствие сорбента ртути, в пределах приблизительно 15%.
18. Способ по п.11, в котором время окончательного схватывания штукатурного гипса отличается от исходного времени окончательного схватывания штукатурного гипса, образованного в отсутствие сорбента ртути, в пределах приблизительно 6%.
19. Способ контроля высвобождения ртути во время кальцинирования гипса, включающий стадии, на которых:
обеспечивают гипс и реактор кальцинирования, причем гипс содержит ртуть;
смешивают сорбент ртути с гипсом с образованием смеси;
подают смесь в реактор кальцинирования;
кальцинируют гипс в реакторе с образованием штукатурного гипса; и
удерживают сорбент ртути в штукатурном гипсе,
причем потеря ртути во время кальцинирования гипса ниже потери ртути во время кальцинирования гипса в отсутствие сорбента ртути.
20. Способ по п.19, в котором сорбент ртути выбирают из группы, состоящей из активированного угля, галогенированного активированного угля и их смеси, причем сорбент ртути обеспечивают в реакторе в количестве, составляющем от приблизительно 0,01 до приблизительно 2,00 мас.%, исходя из общей массы материала, помещенного в реактор.